ДИПЕНТЕНДИМЕРКАПТАНОВАЯ КОМПОЗИЦИЯ И ЕЕ ПРИМЕНЕНИЕ В КАЧЕСТВЕ ГОРНОРУДНОГО ХИМИЧЕСКОГО КОЛЛЕКТОРА

1. Флотационный способ извлечения металла из руды, включающий приведение руды в контакт с коллекторной композицией, при этом коллекторная композиция содержит политиоловую композицию, содержащую серосодержащие соединения, причем серосодержащие соединения содержат
соединения дипентендимеркаптана; и
по меньшей мере 4% тяжелой фракции, содержащей интермолекулярные сульфидные соединения, имеющие по меньшей мере одну тиоловую группу серы (-SH), по меньшей мере одну интермолекулярную сульфидную группу (-S-) и по меньшей мере две замещенные циклогексильные группы.
2. Способ по п. 1, отличающийся тем, что тяжелая фракция содержит интермолекулярные сульфидные соединения, имеющие две тиоловые группы серы (-SH), одну интермолекулярную сульфидную группу (-S-) и две замещенные циклогексильные группы.
3. Способ по п. 1, отличающийся тем, что тяжелая фракция содержит интермолекулярные сульфидные соединения, имеющие две тиоловые группы серы (-SH), две интермолекулярные сульфидные группы (-S-) и три замещенные циклогексильные группы.
4. Способ по п. 1, отличающийся тем, что серосодержащие соединения содержат от 60% до 95% соединений дипентендимеркаптана.
5. Способ по п. 4, отличающийся тем, что политиоловая композиция содержит менее чем или эквивалентно 1% не содержащих серу олефинсодержащих соединений.
6. Способ по п. 1, отличающийся тем, что серосодержащие соединения содержат: от 5% до 20% тяжелой фракции; и
менее чем или эквивалентно 4% моносерных соединений.
7. Способ по п. 1, отличающийся тем, что серосодержащие соединения характеризуются посредством: среднего массового соотношения тиоловой серы к сульфидной сере в диапазоне от 3:1 до 100:1; в среднем от 0,25% мас. до 5% мас. сульфидной серы; в среднем от 27% мас. до 30,5% мас. тиоловой серы; эквивалентной массы меркаптана в диапазоне от 104 до 120 г/экв; или любой комбинацией вышеуказанных.
8. Способ по п. 1, отличающийся тем, что указанный металл содержит золото, серебро, платину, медь, никель, железо, свинец, цинк, молибден, кобальт, хром или комбинации вышеуказанных.
9. Способ по п. 1, отличающийся тем, что указанный металл содержит медь, причем процент извлечения меди из руды составляет по меньшей мере 85% мас.
10. Способ по п. 1, отличающийся тем, что указанный металл содержит молибден, причем процент извлечения молибдена из руды составляет по меньшей мере 85% мас.
11. Способ по п. 1, отличающийся тем, что коллекторную композицию и руду приводят в контакт в количестве политиоловой композиции на тонну руды в диапазоне от около 0,001 фунта (0,454 г) до около 5 фунтов (2,268 кг).
12. Способ по п. 1, отличающийся тем, что указанная руда содержит медную руду и/или молибденовую руду.
13. Способ по п. 1, отличающийся тем, что указанный способ характеризуется посредством
процента извлечения меди из руды, который составляет более чем или в пределах около 2% мас. рудного стандарта, при тех же условиях флотации;
процента извлечения молибдена из руды, составляющего более чем или в пределах около 2% мас. рудного стандарта, при тех же условиях флотации; или
того и другого.
14. Способ по п. 1, отличающийся тем, что указанный способ характеризуется посредством
процента извлечения меди из руды, который составляет более чем или в пределах около 2% мас. процента извлечения с использованием ТДДМ вместо политиоловой композиции, при тех же условиях флотации;
процента извлечения меди из руды, который составляет более чем или в пределах около 2% мас. процента извлечения с использованием нДДМ вместо политиоловой композиции, при тех же условиях флотации;
процента извлечения молибдена из руды, который составляет более чем или в пределах около 2% мас. процента извлечения с использованием ТДДМ вместо политиоловой композиции, при тех же условиях флотации;
процента извлечения молибдена из руды, который составляет более чем или в пределах около 2% мас. процента извлечения с использованием нДДМ вместо политиоловой композиции, при тех же условиях флотации; или
любой комбинации вышеукзанных.
15. Коллекторная композиция, содержащая воду и политиоловую композицию, которая содержит серосодержащие соединения, содержащие:
(iii) соединения дипентендимеркаптана; и
(iv) по меньшей мере 4% тяжелой фракции, содержащей интермолекулярные сульфидные соединения, имеющие по меньшей мере одну тиоловую группу серы (-SH), по меньшей мере одну интермолекулярную сульфидную группу (-S-) и по меньшей мере две замещенные циклогексильные группы.
16. Коллекторная композиция по п. 15, отличающаяся тем, что серосодержащие соединения содержат
от 70% до 92% соединений дипентендимеркаптана;
от 4% до 25% тяжелой фракции; и
менее чем или эквивалентно 4% моносерных соединений.
17. Коллекторная композиция по п. 15, отличающаяся тем, что указанная коллекторная композиция дополнительно содержит регулятор уровня pH.
18. Коллекторная композиция по п. 15, отличающаяся тем, что указанная коллекторная композиция дополнительно содержит вспениватель.
19. Коллекторная композиция по п. 15, отличающаяся тем, что указанная коллекторная композиция содержит воду, политиоловую композицию, вспениватель и регулятор pH.
20. Коллекторная композиция по п. 15, отличающаяся тем, что указанная коллекторная композиция дополнительно содержит второй горнорудный химический коллекторный агент.